(57)【要約】【課題】ＡＬＣパネルの劣化程度を精度よく推定することができる方法を提供する。【解決手段】ＡＬＣパネルの曲げ剛性比（実パネル曲げ剛性値／設計パネル曲げ剛性値）を測定し、該パネル曲げ剛性比と炭酸化度の関係より当該ＡＬＣパネルの劣化度を推定することを特徴とする【選択図】    なし【特許請求の範囲】
【請求項１】
ＡＬＣパネルの曲げ剛性比（実パネル曲げ剛性値／設計パネル曲げ剛性値）を測定し、該パネル曲げ剛性比と炭酸化度の関係より当該ＡＬＣパネルの劣化度を推定することを特徴とするＡＬＣパネルの劣化度推定方法。
【発明の詳細な説明】
【０００１】
【発明の属する技術分野】
本発明は、建築物の壁や屋根、床などに使用されるＡＬＣパネル（軽量気泡コンクリートパネル）の劣化度を推定する方法に関する。
【０００２】
【従来の技術】
ＡＬＣパネルは、珪石等の珪酸質原料と、セメントや生石灰等の石灰質原料を主原料とし、これらの微粉末に水とアルミニウム粉末等の添加物を加えて、スラリー状とした後、補強用鉄筋を配置した型枠内に流し込み、アルミニウム粉末の反応により発砲させ、石灰質原料の反応により半硬化させて、所定寸法に形成した後、オートクレーブによる高温高圧水蒸気養生を行って製造される。このＡＬＣパネルは、絶乾かさ比重０．５程度の軽量で、耐久性、断熱性、施工性に優れているため、建築材料として広く使用されている。
【０００３】
ＡＬＣパネルの耐久性は、ヒビ割れの発生や、パネル強度の低下により劣化したと判断されるが、このＡＬＣパネルの耐久性が劣化する要因としては、外的な要因と内的な要因に大別され、このうち内的な要因としては凍害、塩害、炭酸化、乾燥収縮等が考えられる。この内的な要因の中で炭酸化とは、ＡＬＣの主要鉱物であるトバモライトが、炭酸ガスと水分が存在する環境下で、シリカゲルと炭酸カルシウムに分解する反応であり、仕上げ等の施工が適切に施された場合にも、徐々に進行することが知られている。また、炭酸化することによりＡＬＣパネルは収縮（炭酸化収縮）し、さらに炭酸化したＡＬＣパネルは乾燥収縮率が大きくなり、乾燥収縮と湿潤膨張の繰返しによるひび割れの発生やパネル強度の低下につながることが懸念される。
【０００４】
従来、ＡＬＣパネルの炭酸化による劣化程度の推定方法として、ＡＬＣパネルの酸化カルシウム含有量と炭酸ガス含有量より炭酸化度を測定し、その値から劣化程度を推定する方法、ＡＬＣパネルの圧縮強度や曲げ強度から劣化程度を推定する方法が知られている。
【０００５】
【発明が解決しようとする課題】
しかしながら、上記した従来のＡＬＣパネル劣化程度の推定方法には、以下に記載する問題点があった。
ＡＬＣパネルの酸化カルシウム含有量と炭酸ガス含有量より炭酸化度を測定し、その値から劣化程度を推定する方法は、ＡＬＣパネルの全カルシウム分を定量するためのＩＣＰ−ＡＥＳ（誘導結合プラズマ原子分光分析）等による化学分析、ＡＬＣパネルの炭酸カルシウム分を定量するためのＤＴＡ−ＴＧ（示差熱天秤による熱分析）等による熱分析を必要とするため、劣化程度の推定に多くの手間と時間を要する欠点がある。また、ＡＬＣパネルの圧縮強度や曲げ強度から劣化程度を推定する方法は、パネルの圧縮強度は補強鉄筋等の影響を受け易く、パネルの曲げ強度はパネルの長さや断面形状に左右されることから、ＡＬＣパネルの劣化程度を精度よく推定することができないという欠点があった。
【０００６】
本発明は、上記した従来の欠点を解消するためになされたもので、ＡＬＣパネルの曲げ耐力を簡易迅速に推定することができ、さらに補強鉄筋等の影響を受けず、またパネルの長さや断面形状に左右されないＡＬＣパネルの劣化度推定方法を提案することを目的とするものである。
【０００７】
【課題を解決するための手段】
本発明者は、上記した従来の問題を解決するために種々検討を重ねた結果、ＡＬＣパネルの炭酸化度とパネル曲げ剛性比の間に強い相関があることを知見し、ＡＬＣパネルの劣化度をより精度よく推定することが可能な方法を見出した。
すなわち、本発明にかかるＡＬＣパネルの劣化度推定方法は、ＡＬＣパネルの曲げ剛性比（実パネル曲げ剛性値／設計パネル曲げ剛性値）を測定し、該パネル曲げ剛性比と炭酸化度の関係より当該ＡＬＣパネルの劣化度を推定することを特徴とするものである。
なお、曲げ剛性とは、パネルの曲がりにくさ、曲げにくさを表すものであり、単位はＮｍ２であり、曲げ強度や圧縮強度とは異なる。曲げ強度や圧縮強度は、それぞれ測定したパネルのその時点での強度であり、単位はＮである。
【０００８】
【発明の実施の形態】
本発明におけるパネル曲げ剛性比（実パネル曲げ剛性値／設計パネル曲げ剛性値）は、実際のＡＬＣパネルの曲げ試験を行った結果から求められた「実パネル曲げ剛性値」と、同様の断面形状、設計条件および使用条件で求められた「設計パネル曲げ剛性値」との比を取ったものである。つまり、パネル曲げ剛性比は、測定した時点での曲げ剛性が新品パネルと比べてどの程度に低下（例えば新品の曲げ剛性１．０に対して、現在は０．７程度に低下）しているかを取ったものである。したがって、パネル曲げ剛性比は、単純な曲げ強度や圧縮強度と異なり、パネルの長さや断面形状、補強鉄筋の強度や本数に左右されない値となる。
本発明において、ＡＬＣパネルの劣化度の推定手段にこのＡＬＣパネルの曲げ剛性比と炭酸化度を採用したのは、実在建築物の外壁ＡＬＣパネルのパネル曲げ剛性を調べた結果、既存建物のＡＬＣパネルの炭酸化度とパネル曲げ剛性比の関係は、ＡＬＣパネルの炭酸化度が大きくなるにつれてパネル曲げ剛性比は低下することが判明したことによる。つまり、ＡＬＣパネルの炭酸化度から、そのＡＬＣパネルの曲げ剛性比が推定できることで、当該ＡＬＣパネルの曲げ剛性が設計値に比べてどの程度であるかを推定することができる（曲げ剛性の低下度）。また、ＡＬＣパネルの曲げ剛性比からＡＬＣパネルの炭酸化度を推定することができる。
【０００９】
【実施例】
経年により劣化したＡＬＣパネル（縦１５００ｍｍ、横６００ｍｍ、厚さ１００ｍｍ、補強鉄筋（φ５．５ｍｍ×３本〜φ６．０ｍｍ×１２本）のＡＬＣパネル）を８枚用意し、それら全８枚の曲げ試験を行ない、その測定値から実パネル曲げ剛性（ＥＩ値）を求めた。各ＡＬＣパネルの実パネル曲げ剛性値と設計パネル曲げ剛性値は、下記式１により算出した。そして、算出した実パネル曲げ剛性値と設計パネル曲げ剛性値より各ＡＬＣパネルのパネル曲げ剛性比（実パネル曲げ剛性値／設計パネル曲げ剛性値）を求めた。一方、各ＡＬＣパネルの炭酸化度については、曲げ試験後にコア抜きにより測定した。各ＡＬＣパネルの炭酸化度とパネル曲げ剛性比の関係を図１に示す。
【００１０】
【式１】
ＥＩ（Ｎ・ｍ２）＝５Ｗｌ４／３８４σ
Ｗ：単位長さ当りの荷重
ｌ：載荷板のスパン
σ：パネルのたわみ
【００１１】
図１に示すデータより、パネル曲げ剛性比は炭酸化度が大きくなるにつれて低下することがわかる。また、炭酸化度が４０％を超えるあたりからパネル曲げ剛性比が１．０以下、すなわち実パネル剛性値が設計パネル剛性値を下回ることが確認された。この結果より、ＡＬＣパネルの曲げ耐力すなわち劣化程度が設計値に比べてどの程度であるかを推定できる。
【００１２】
【発明の効果】
以上説明したように、本発明方法によれば、炭酸化度と、パネルの長さや断面形状、補強鉄筋の強度や本数に左右されないパネル曲げ剛性比を用いるので、外壁ＡＬＣパネルのみならず屋根、床材のＡＬＣパネルの劣化程度もより精度よく推定することができるという優れた効果を奏する。
【図面の簡単な説明】
【図１】本発明の実施例におけるＡＬＣパネルの曲げ剛性比と炭酸化度の関係を示す図である。
【図１】
2004198311.tif 000002